(57)【要約】【課題】結晶粒径が小さく、かつ、保磁力が大きくなりすぎることなく磁性微粒子間の磁気的相互作用を小さくできる磁気記録媒体及びこれを用いた磁気記録装置を提供する。【解決手段】シード層２０と、シード層２０上に形成された磁気記録層２５と、を備えた磁気記録媒体において、磁気記録層２５には、遷移金属元素層３０及び白金族元素層４０を含む複数の積層体層５と、積層体層５間に介在された貴金属層５０とを設け、磁気記録層２５における貴金属層５０の厚みの総和をＹとし、シード層２０の厚みをＸとするとき、０＜Ｙ／Ｘ≦１．０なる関係式を満たすようにする。【選択図】  図１
2004178708.tif 000002
【特許請求の範囲】
【請求項１】
Ａｇ，Ａｕ，Ｐｔ，Ｐｄ，Ｒｕ，Ｃｕからなる群から選択される少なくとも１つの金属を含有するシード層と、
前記シード層上に形成された磁気記録層と、を備え、
前記磁気記録層は、Ｃｏ，Ｎｉ，Ｆｅからなる群から選択される少なくとも１つの金属を含有する遷移金属元素層及びＰｔ，Ｐｄからなる群から選択される少なくとも１つの金属を含有する白金族元素層を含む積層体層を複数有すると共に、前記積層体層間にＡｇ，Ａｕ，Ｒｕ，Ｃｕからなる群から選択される少なくとも１つの金属を含有する貴金属層を有し、
前記磁気記録層における前記貴金属層の厚みの総和をＹとし、前記シード層の厚みをＸとするとき、
０＜Ｙ／Ｘ≦１．０なる関係式を満たすことを特徴とする磁気記録媒体。
【請求項２】
前記磁気記録層は、前記貴金属層を複数有することを特徴とする、請求項１に記載の磁気記録媒体。
【請求項３】
前記積層体層と前記貴金属層とは交互に複数回積層されていることを特徴とする、請求項２に記載の磁気記録媒体。
【請求項４】
前記積層体層は、前記遷移金属元素層と前記白金族元素層とが複数回交互に積層されてなることを特徴とする、請求項１〜３の何れか一項に記載の磁気記録媒体。
【請求項５】
前記貴金属層の各々の厚みは１ｎｍ以下であることを特徴とする、請求項１〜４の何れか一項に記載の磁気記録媒体。
【請求項６】
前記シード層の厚みＸは、１ｎｍ以上であることを特徴とする、請求項１〜５の何れか一項に記載の磁気記録媒体。
【請求項７】
請求項１〜６の何れか一項に記載の磁気記録媒体と、前記磁気記録媒体への情報の書込及び前記磁気記録媒体からの情報の読込を行う磁気ヘッドと、を備えたことを特徴とする磁気記録装置。
【発明の詳細な説明】
【０００１】
【発明の属する技術分野】
本発明は、情報を磁気的に記録可能な磁気記録媒体およびこれを用いた磁気記録装置に関する。
【０００２】
【従来の技術】
ハードディスク等の磁気記録装置の記録方式として、従来の長手記録方式よりもより高密度記録が可能な垂直記録方式が知られている。このような垂直記録方式に対応する磁気記録媒体として、保磁力や角型比が高く、かつ、高い垂直磁気異方性を有するＣｏ／ＰｔやＣｏ／Ｐｄなどの磁気記録層を磁気記録層として採用することが試みられている。これらの材料を用いることで、高密度化によって記録ビットが微細化することに伴う熱揺らぎの影響の増大に打ち勝つだけの高い垂直磁気異方性を記録層磁性膜に付与させることが可能となる。
【０００３】
例えば、Ｃｏ等の磁性層とＰｔ等の貴金属層とが交互に積層された多層膜において各層の膜厚や、膜厚比を制御したり、このような多層膜にＡｇ等の非磁性層を介在させて積層したりして、高保磁力高角型比を実現した磁気記録媒体が知られている（例えば、特許文献１参照）。
【０００４】
また、金属や酸化物薄膜等の下地層上にＣｏ等の遷移金属層とＰｔ等の貴金属層とを交互に積層し、さらに所定の熱処理を施し、高保磁力、高角型比を実現した磁気記録媒体が知られている（例えば、特許文献２参照）。
【０００５】
また、Ａｇ等の遷移金属層の上下にＰｔ等の白金族層を有した第一の層と、Ｃｏを主体とする第二の層とを交互に積層した多層膜を有する磁気記録媒体も知られている（例えば、特許文献３参照）。
【０００６】
さらに、単結晶ＭｇＯ基板上にＣｏ／Ｐｄ多層膜を積層して磁気記録層を形成した磁気記録媒体（例えば、非特許文献１参照）や、３０ｎｍ程度の厚みのカーボン下地層上にＣｏ／Ｐｄ多層膜を積層した磁気記録媒体（例えば、非特許文献２参照）や、面心立方構造を有する金属下地層上にＣｏＢＯ／ＰｄＢＯ多層膜を積層した磁気記録媒体（例えば、特許文献４参照）が知られている。
【特許文献１】
特開平５−６７３２２号公報
【特許文献２】
特開平５−２７５２３５号公報
【特許文献３】
特開平５−１５１６３１号公報
【特許文献４】
特開２００２−２５０３２号公報
【非特許文献１】
大森広之、他１名，「単結晶ＭｇＯ基板上のＣｏ／Ｐｄ人工格子膜の磁気特性」，日本応用磁気学会誌、２００２年、第２６巻、第４号、ｐ２２６−２２８
【非特許文献２】
朝日透、他４名，「カーボン下地層を有するＣｏ／Ｐｄ多層膜垂直磁気記録媒体の作製」，日本応用磁気学会誌、２００１年、第２５巻、第４−２号、ｐ５７５−５７８
【０００７】
【発明が解決しようとする課題】
今後のさらなる高密度記録に対応した磁気記録媒体を実現するには、これまで以上に媒体ノイズを低減させる必要がある。特に、ビット間遷移ノイズの低減は、垂直磁気記録媒体の媒体ノイズ低減において非常に有効であり、これの実現のためには磁性微粒子の結晶粒径の微細化、また、磁性微粒子間の磁気的相互作用の低減が必要不可欠となる。しかしながら、従来の磁気記録媒体では、結晶粒径の微細化が十分ではない。また、磁気的相互作用を低減しようとすると保磁力が大きくなりすぎるという問題もある。保磁力が大きくなりすぎると書込磁気ヘッドでの磁気記録媒体への情報の記録が困難となる。
【０００８】
本発明は、上記課題に鑑みてなされたものであり、結晶粒径を小さくでき、かつ、保磁力が大きくなりすぎることなく磁性微粒子間の磁気的相互作用を小さくできる磁気記録媒体およびこれを用いた磁気記録装置を提供することを目的とする。
【０００９】
【課題を解決するための手段】
本発明に係る磁気記録媒体は、Ａｇ，Ａｕ，Ｐｔ，Ｐｄ，Ｒｕ，Ｃｕからなる群から選択される少なくとも１つの金属を含有するシード層と、シード層上に形成された磁気記録層と、を備え、磁気記録層は、Ｃｏ，Ｎｉ，Ｆｅからなる群から選択される少なくとも１つの金属を含有する遷移金属元素層及びＰｔ，Ｐｄからなる群から選択される少なくとも１つの金属を含有する白金族元素層を含む積層体層を複数有すると共に、積層体層間にＡｇ，Ａｕ，Ｒｕ，Ｃｕからなる群から選択される少なくとも１つの金属を含有する貴金属層を有し、磁気記録層における貴金属層の厚みの総和をＹとし、シード層の厚みをＸとするとき、０＜Ｙ／Ｘ≦１．０なる関係式を満たすことを特徴とする。
【００１０】
本発明の磁気記録媒体によれば、結晶粒径を小さくできると共に、磁気記録層における磁性微粒子間の磁気的な相互作用を十分低くしつつ、磁気記録層の保磁力を好適な範囲に維持できる。
【００１１】
ここで、磁気記録層は、貴金属層を複数有することが好ましい。
【００１２】
これによれば、磁気記録層中に貴金属層が複数介在するので、上記式を満たす範囲で各々の貴金属層の厚みを薄くできる。このため、貴金属層を挟む積層体層間における磁気的な結合が分断されにくくなり、厚み方向に単磁区構造となりやすくなる。
【００１３】
このような、磁気記録媒体の具体的構成としては、積層体層と貴金属層とを交互に複数回積層されたものがあげられる。
【００１４】
また、このような磁気記録媒体における積層体層の具体的構成としては、遷移金属元素層と白金族元素層とを複数回交互に積層したものがあげられる。
【００１５】
また、貴金属層の各々の厚みは１ｎｍ以下であることが好ましい。
【００１６】
各々の貴金属層の厚みが１ｎｍ以下であると、貴金属層を挟む積層体層間における磁気的な結合がより分断されにくくされ、厚み方向により単磁区構造となりやすい。
【００１７】
また、シード層の厚みＸは、１ｎｍ以上であることが好ましい。
【００１８】
これによれば、シード層が磁気記録層の粒子成長の核としての役割を十分に果たす。
【００１９】
本発明に係る磁気記録装置は、上記何れかの磁気記録媒体と、磁気記録媒体への情報の書込及び磁気記録媒体からの情報の読込を行う磁気ヘッドと、を備えたことを特徴とする。
【００２０】
【発明の実施の形態】
以下、添付図面を参照しながら、本発明に係る磁気記録媒体の好適な実施形態について詳細に説明する。なお、図面の説明において、同一または相当要素には同一の符号を付し、重複する説明は省略する。
【００２１】
（第一実施形態）
図１は、第一実施形態の磁気記録媒体１００の断面図である。磁気記録媒体１００は、ガラス等により形成された基板１０と、基板１０上に形成され軟磁性材料を含む裏打層６と、裏打層６上に形成されたシード層２０と、シード層２０上に形成された垂直磁気記録材料としての磁気記録層２５と、を備えている。
【００２２】
裏打層６は、磁気記録層２５への情報の書込時に記録ヘッドと磁気回路を構成する（詳しくは、後述）。
【００２３】
磁気記録層２５は、積層体層５と、貴金属層５０とが交互に複数回積層されて形成されている。ここで、シード層２０と接するのは、貴金属層５０でも、積層体層５でもよく、他の層を介してこれら貴金属層５０や積層体層５がシード層２０と接してもよい。
【００２４】
積層体層５は、遷移金属元素層３０と、遷移金属元素層３０上に積層された白金族元素層４０と、により形成される。ここで、積層体層５の積層順はこれに限られず、白金族元素層４０上に遷移金属元素層３０が積層されていてもよい。
【００２５】
白金族元素層４０は、Ｐｔ，Ｐｄからなる群から選択される少なくとも一つの金属を含有する。また、遷移金属元素層３０は、Ｃｏ，Ｎｉ，Ｆｅからなる群から選択される少なくとも一つの金属を含有する。
【００２６】
ここでは、特に、白金族元素層４０としてＰｄを用い、遷移金属元素層３０としてＣｏを用いることが好ましく、これにより磁気異方性が高くなる。
【００２７】
また、貴金属層５０は、Ａｇ，Ａｕ，Ｐｔ，Ｐｄ，Ｒｕ，Ｃｕからなる群から選択される少なくとも一つの金属を含有する。
【００２８】
白金族元素層４０の厚み、遷移金属元素層３０の厚みは、各々形成される磁気記録層２５が垂直磁気異方性を呈することが可能な厚さとされる。例えば、白金族元素層４０としてＰｄを用い、遷移金属元素層３０としてＣｏを用いた場合には、Ｐｄを０．８ｎｍ、Ｃｏを０．１ｎｍとすることができる。
【００２９】
シード層２０は、Ａｇ，Ａｕ，Ｐｔ，Ｐｄ，Ｒｕ，Ｃｕからなる群から選択される少なくとも一つの金属を含有する。シード層２０は磁気記録層２５の結晶粒子成長の核として機能し、結晶粒径を低下させる。結晶粒径の低下により媒体ノイズを低減できる。
【００３０】
このような磁気記録層２５は、シード層２０上に、遷移金属元素層３０、白金族元素層４０、貴金属層５０を順に複数回積層することにより形成できる。
【００３１】
ここで、白金族元素層４０、遷移金属元素層３０、貴金属層５０およびシード層２０は、各々スパッタリング法等の薄膜形成方法によって形成できる。
【００３２】
そして、本実施形態の磁気記録媒体１００において、磁気記録層２５における各貴金属層５０の厚みの総和をＹとし、シード層２０の厚みをＸとするとき、
０＜Ｙ／Ｘ≦１．０      …  （１）
を満たすように、シード層２０の厚みと、各貴金属層５０の厚みおよび貴金属層５０の積層回数と、が設定されている。
【００３３】
ここで、磁気記録層２５における積層体層５および貴金属層５０の積層回数については、上記の関係式を満たす限り特に限定されないが、上記の関係式を満たす範囲で、貴金属層５０を複数有することが好ましい。これによれば、磁気記録層２５中に貴金属層５０が複数介在するので、（１）式を満たす範囲で各々の貴金属層５０の厚みを薄くできる。このため、貴金属層５０を挟む積層体層５間における磁気的な結合が分断されにくくなり、厚み方向に単磁区構造となりやすくなる。
【００３４】
このような磁気記録媒体によれば、（１）式を満たすようにシード層２０の厚みと、各貴金属層５０の厚みおよび貴金属層５０の積層回数とが設定されているので、磁気記録層２５の磁性微粒子間の磁気的相互作用を十分低下させることができ、さらに、磁気記録層２５の保磁力が高くなりすぎることもない。ここで、磁気的相互作用とは、交換結合による相互作用を含む。
【００３５】
これにより、記録再生時におけるビット間遷移ノイズが低減されて記録密度を向上できるとともに、書込磁気ヘッドで好適に情報の記録ができる。
【００３６】
また、（１）式を満たす範囲内では、Ｙ／Ｘが小さくなると磁性微粒子間の磁気的相互作用が小さくなる一方保磁力は増加する傾向を示し、Ｙ／Ｘが大きくなると磁性微粒子間の磁気的相互作用が大きくなる一方保磁力が減少する傾向を示す。このため、Ｙ／Ｘを（１）式の範囲内で調節することにより、磁性微粒子間の磁気的相互作用と保磁力とを好適な値に設定することができる。たとえば、採用する記録ヘッドの能力に応じた保磁力を有し、かつ、磁気的相互作用が十分に低下された磁気記録媒体を得ることができる。
【００３７】
さらに、磁気記録層２５内に貴金属層５０を備えているため、磁気記録層２５における積層体層５の結晶粒径が小さくされる。これにより、さらに記録再生時におけるビット間遷移ノイズを低減させることができ、記録密度をより高くすることが可能となる。
【００３８】
ここで、シード層２０の厚みは、（１）式を満たすことに加えて、さらに、１ｎｍ以上とすることが好ましい。シード層２０の厚みが薄すぎると磁気記録層２５の結晶粒子成長の核としての役割を果たしにくくなる傾向がある。また、シード層２０の厚みが厚すぎると、書込時に磁気記録層２５を挟んで裏打層６と反対側に配置される記録ヘッドと裏打層６との間における実効記録磁界が低減されるのでＳ／Ｎ比が悪化する傾向がある。
【００３９】
また、貴金属層５０の厚みは、（１）式を満たした上で、さらに、１ｎｍ以下とすることが好ましい。貴金属層５０が厚すぎると、特に貴金属層５０の上下に接する積層体層５間の磁気的な結合が分断されやすくなり磁気記録層２５が膜厚方向に多磁区構造となる傾向がある。
【００４０】
また、磁気記録層２５の全厚は、（１）式を満たした上で、さらに、４０ｎｍ以下、より好ましくは３０ｎｍ以下とすることが好ましい。磁気記録層２５の厚みが厚くなりすぎると、磁気記録ヘッドと裏打層６との間の実効記録磁界が低減し安定した記録磁化状態が得られにくくなる傾向がある。
【００４１】
（第二実施形態）
次に、図２を参照して、第二実施形態に係る磁気記録媒体２００について説明する。
【００４２】
本実施形態に係る磁気記録媒体２００が第一実施形態の磁気記録媒体１００と異なる点は、シード層２０上に、積層体層９と貴金属層５０とが交互に複数積層されている点である。ここで、シード層２０と接するのは、貴金属層５０でも、積層体層９でもよく、他の層を介してこれら貴金属層５０や積層体層９がシード層２０と接してもよい。
【００４３】
積層体層９は、白金族元素層４０と、遷移金属元素層３０とが、交互に複数回積層されて形成されている。積層回数は複数であれば特に限定されない。
【００４４】
白金族元素層４０、遷移金属元素層３０、貴金属層５０、シード層２０、裏打層６、基板１０は、第一実施形態と同様である。積層体層９の白金族元素層４０と遷移金属元素層３０との積層順は限定されない。
【００４５】
そして、本実施形態においても、シード層２０の厚み、貴金属層５０の積層回数、各々の貴金属層５０の厚みは、磁気記録層２５における前記貴金属層５０の厚みの総和をＹとし、シード層２０の厚みをＸとするとき、（１）式を満たすように設定されている。
【００４６】
このような磁気記録媒体２００においても、第一実施形態と同様にシード層２０の厚みＸと、貴金属層５０の厚みの総和Ｙとが（１）式のように設定されることにより、第一実施形態と同様の作用効果を奏する。
【００４７】
また、シード層２０の厚み、貴金属層５０の厚み、磁気記録層２５の全厚に関するより好適な条件は、第一実施形態と同様である。
【００４８】
次に、上述の実施形態にかかる磁気記録媒体を作製し、諸特性を調べた。
【００４９】
まず、実施例１、２において、第一実施形態と同様の磁気記録媒体を作製した。
【００５０】
（実施例１）
減圧雰囲気下で、ガラス基板上に、Ａｇシード層を３．０ｎｍ成膜し、次に、Ａｇシード層上に、Ｃｏを０．１ｎｍ、Ｐｄを０．８ｎｍ、Ｃｏを０．１ｎｍ、Ａｇを０．１ｎｍ、Ｐｄを０．８ｎｍ、Ｃｏを０．１ｎｍ、Ａｇを０．１ｎｍ、Ｐｄを０．８ｎｍ各々積層した。さらに、この順番（Ｃｏ／Ｐｄ／Ｃｏ／Ａｇ／Ｐｄ／Ｃｏ／Ａｇ／Ｐｄ）かつ各々の層の厚みを同じとして、積層をさらに８回繰り返した。最後に、Ｃｏを０．１ｎｍ、Ｐｄを０．６ｎｍ積層した。Ａｇシード層上に積層された磁気記録層の全厚は約２６．８ｎｍとなった。また、磁気記録層中のＡｇ層の厚みの総和は１．８ｎｍとなった。このとき、（Ｙ／Ｘ）＝（磁気記録層中のＡｇ層の厚みの総和／Ａｇシード層厚み）＝０．６０となる。
【００５１】
ここで、Ａｇシード層や、Ｃｏ，Ｐｄ，Ａｇ層の成膜には、ＤＣスパッタリング法を用い、スパッタ前真空到達度を９×１０−６Ｐａとして行った。また、Ａｇシード層の成膜時電力を１５０Ｗ、成膜時雰囲気を２ＰａのＡｒガスとし、Ｃｏ層の成膜時電力を１４０Ｗ、成膜時雰囲気を０．３ＰａのＡｒガスとし、Ｐｄ層の成膜時電力を３６Ｗ、成膜時雰囲気を２ＰａのＡｒガスとし、Ａｇ層の成膜時電力を１５０Ｗ、成膜時雰囲気を２ＰａのＡｒガスとした。
【００５２】
（実施例２、比較例１）
Ａｇシード層の厚みを４．２ｎｍとする以外は、実施例１と同様にして、実施例２の磁気記録媒体を作製した。このとき、Ｙ／Ｘ＝０．４３となる。また、磁気記録層中のＡｇ層の厚みを０．２ｎｍとする以外は実施例１と同様にして比較例１の磁気記録媒体を作製した。磁気記録層の全厚は２８．６ｎｍ、磁気記録層中のＡｇ層の厚みの総和は３．６ｎｍとなり、Ｙ／Ｘ＝１．２となる。
【００５３】
さらに、実施例３〜５において、第二実施形態と同様の磁気記録媒体を作製した。
【００５４】
（実施例３）
減圧雰囲気下で、ガラス基板上に、Ａｇシード層を３ｎｍ成膜した。そのＡｇシード層上に次のような工程で磁気記録層を形成した。すなわち、Ａｇシード層側からＣｏ（０．１ｎｍ）／Ｐｄ（０．８ｎｍ）となる積層体層を７層積層して積層構造体を形成し、その上に０．５ｎｍのＡｇの貴金属層を形成した。さらに、同様の積層構造体と、同様の貴金属層とを交互に２回ずつ積層し、さらにその上に、Ａｇシード層側からＣｏ（０．１ｎｍ）／Ｐｄ（０．８ｎｍ）となる積層体層を６層積層し、その上に、Ａｇシード層側からＣｏ（０．１ｎｍ）／Ｐｄ（０．６ｎｍ）となる積層体層を１層積層した。Ａｇシード層上に積層された磁気記録層の全厚は約２６．５ｎｍとなった。また、磁気記録層中のＡｇ層の厚みの総和は１．５ｎｍとなった。Ｙ／Ｘ＝０．５となった。スパッタリング条件等は実施例１と同様とした。
【００５５】
（実施例４〜５）
貴金属層の厚みを０．８ｎｍとする以外は実施例３と同様にして、実施例４の磁気記録媒体を作製し、貴金属層の厚みを１．０ｎｍとする以外は実施例３と同様にして、実施例５の磁気記録媒体を作製した。実施例４の磁気記録媒体における磁気記録層の全厚は約２７．４ｎｍ、磁気記録層中のＡｇ層の厚みの総和は２．４ｎｍ、Ｙ／Ｘ＝０．８となった。実施例５の磁気記録媒体における磁気記録層の全厚は約２８．０ｎｍ、磁気記録層中のＡｇ層の厚みの総和は３．０ｎｍとなり、Ｙ／Ｘ＝１．０となった。
【００５６】
（比較例２〜３）
また、貴金属層の厚みを１．５ｎｍとする以外は実施例３と同様にして比較例２の磁気記録媒体を作製し、Ａｇシード層の厚みを２．０ｎｍにする以外は実施例５と同様にして比較例３の磁気記録媒体を作成した。比較例２の磁気記録媒体における磁気記録層の全厚は約２９．５ｎｍ、磁気記録層中のＡｇ層の厚みの総和は４．５ｎｍ、Ｙ／Ｘ＝１．５となった。比較例３の磁気記録媒体における磁気記録層の全厚は約２８．０ｎｍ、磁気記録層中のＡｇ層の厚みの総和は３．０ｎｍ、Ｙ／Ｘ＝１．５となった。
【００５７】
（比較例４）
３ｎｍのＡｇシード層上に、Ｃｏを０．１ｎｍと、Ｐｄを０．８ｎｍとの積層を合計２７回行った。さらに、その上にＣｏを０．１ｎｍ、Ｐｄを０．６ｎｍ積層し、比較例４の磁気記録媒体を作成した。積層時のスパッタリング条件は、上記実施例１と同様とした。比較例３の磁気記録媒体における磁気記録層中のＡｇ層の厚みの総和は０．０ｎｍとなり、Ｙ／Ｘ＝０．０となった。
【００５８】
なお、実施例１〜５、比較例１〜４において、Ｃｏ層とＰｄ層とを合わせた厚みは全て２５ｎｍとした。これらの各磁気記録媒体の条件等を図３に表にして示す。
【００５９】
このようにして得られた各磁気記録媒体の磁化曲線をＶＳＭ（Ｖｉｂｒａｔｉｎｇ  Ｓａｍｐｌｅ  Ｍａｇｎｅｔｏｍｅｔｅｒ）にて各々測定して保磁力Ｈｃを求めると共に、ＡＦＭで結晶粒径を測定し平均結晶粒径を各々得た。また、これらの磁気記録媒体の磁気記録層に垂直な方向の磁化曲線に基づいて、磁気記録層における磁性微粒子間の磁気的相互作用の強さの程度を示す相互作用パラメータαを求めた。具体的には、図４に示すように、各々の垂直方向の磁化曲線の傾き、すなわち、ｄＭ／ｄＨを求め相互作用パラメータαとした。ここで、α＝１の時は磁性微粒子間の磁気的相互作用がないことを示し、αが１より大きくなればなるほど磁性微粒子間の磁気的相互作用が強いことを示す。これらの結果をさらに図３に示す。
【００６０】
磁気記録層中にＡｇ層を含まない比較例４では、αは十分に低いものの、保磁力Ｈｃが６０１ｋＡ／ｍとなり大きすぎる。また、結晶粒径も３０ｎｍであり微細化が十分でない。
【００６１】
また、Ｙ／Ｘ＞１の条件で磁気記録層中にＡｇ層を導入した比較例１〜３においては、Ａｇ層の導入により保磁力Ｈｃが低下されるものの、αが１．５を超えてしまい好適でない。
【００６２】
これに対して、０＜Ｙ／Ｘ≦１の条件で磁気記録層中にＡｇ層を導入した実施例１〜５においては、αが１．５以下とされつつ、保磁力Ｈｃが５２０ｋＡ／ｍ以下に抑えられており、垂直磁気記録媒体として好ましいことが確認された。なお、２００Ｇｂｐｓｉの高密度垂直記録を行うためには、αを１．５以下とすることが好ましいとされている。
【００６３】
なお、実施例１と２における傾向や、実施例３〜５における傾向より明らかなように、Ｙ／Ｘが小さくなるとαが小さくなる一方保磁力Ｈｃは増加する傾向を示し、Ｙ／Ｘが大きくなるとαが大きくなる一方保磁力が減少する傾向を示す。このため、Ｙ／Ｘを調節することにより、αとＨｃとを好適な配分に設定することができる。
【００６４】
また、実施例１〜５、比較例１〜３に示すように、磁気記録層中において一対の積層体層に挟まれたＡｇ層を有する構成では、結晶粒径が２０ｎｍとなり、比較例４のように磁気記録層中に一対の積層体層に挟まれたＡｇ層を含まない場合に比して結晶粒径を減少させる効果がある。
【００６５】
なお、実施例１〜５において、保磁力Ｈｃは磁気記録媒体として要求される２８０ｋＡ／ｍ（３．５ｋＯｅ）を越えているので問題はない。
【００６６】
なお、本発明に係る磁気記録媒体は、上記実施形態に限定されるものではなく、種々の変形態様をとることが可能である。
【００６７】
たとえば、上記実施形態では、貴金属層５０を複数有しているが、これに限られず、積層体層５を複数有し、少なくとも一組の積層体層５，５同士の間に貴金属層５０を備えていればよい。
【００６８】
（第三実施形態）
次に、図５を参照して、本発明にかかる磁気記録装置３００について説明する。本発明に係る磁気記録装置３００は、上述の磁気記録媒体１００と、この磁気記録媒体１００への情報の書込と磁気記録媒体１００からの情報の読み込みとを行う磁気ヘッド４００と、を備えている。ここで、磁気記録媒体として、第一実施形態の磁気記録媒体１００に代えて、第二実施形態の磁気記録媒体２００を採用してもよい。
【００６９】
磁気ヘッド４００は、単磁極型の記録ヘッド４０１と、再生素子４０２と、シールド４０３とを備え、磁気記録媒体１００の磁気記録層２５側に面するように配置されている。
【００７０】
記録ヘッド４０１は、第一磁極４０１ａと、第一磁極４０１ａに対して磁気記録媒体１００の表面に沿って所定距離離間された第二磁極４０１ｂと、磁気記録媒体１００から所定距離離れた位置で第一磁極４０１ａと第二磁極４０１ｂとを接続する接続部４０１ｃと、接続部４０１ｃ回りに巻き回された励磁コイル４０４と、により構成されている。
【００７１】
第一磁極４０１ａで磁気記録媒体１００と面する部分の当該磁気記録媒体１００に平行な断面積は、第二磁極４０１ｂで磁気記録媒体１００に面する部分の断面積よりも小さくされており、励磁コイル４０４によって発生する磁束は、接続部４０１ｃを通り、第一磁極４０１ａ側で収束されて磁気記録層２５を通過し、裏打層６に沿って第二磁極４０１ｂ方向（図示左方向）側に戻り、磁束が広がった状態で再び磁気記録層２５を通過して第二磁極４０１ｂに戻ることとなる。すなわち、裏打層６は記録ヘッド４０１と磁気回路を構成し、磁束を引き込む効果を有する。
【００７２】
再生素子４０２は、シールド４０３と記録ヘッドの第二磁極４０１ｂとの間に配置されている。第二磁極４０１ｂは、再生素子４０２の他方のシールドとしても機能する。再生素子４０２は、たとえばＧＭＲ等の磁気抵抗効果素子である。
【００７３】
この磁気記録装置３００においては、磁気ヘッド４００と、磁気記録媒体１００とが所定の速度で相対運動し、再生素子４０２は、磁気記録媒体１００の磁気記録層２５からの漏洩磁界を読みとることにより情報を読み出す。また、記録ヘッド４０１は、第一磁極４０１ａからの磁束により磁気記録媒体１００の磁気記録層２５に情報を記録する。
【００７４】
このような磁気記録装置３００によれば、上述の磁気記録媒体を用いているので、磁気ヘッド４００による記録が好適に行えると共に、ビット間遷移ノイズが少なくなるので、好適な情報の読み出し書き込みができる。
【００７５】
【発明の効果】
以上説明したように、本発明の磁気記録媒体および磁気記録装置によれば、磁気記録層に貴金属層を介在させると共に、この貴金属層の厚みの総和と、シード層の厚みとを所定の条件としている。これにより、磁気記録層における磁性微粒子間の磁気的な相互作用を十分低くしつつ、磁気記録層の保磁力を好適な範囲に維持できる。また、結晶粒径を小さくできる。これによって、ビット間遷移ノイズを低減できると共に、記録ヘッドで情報の記録が好適に行える。
【図面の簡単な説明】
【図１】本発明の第一実施形態に係る磁気記録媒体を示す断面図である。
【図２】本発明の第二実施形態に係る磁気記録媒体を示す断面図である。
【図３】実施例１〜５および比較例１〜４の磁気記録媒体の構成および特性を示す表である。
【図４】磁化曲線からαを求める方法を説明する図である。
【図５】本発明の実施形態に係る磁気記録装置を示す斜視図である。
【符号の説明】
５，９…積層体層、２０…シード層、２５…磁気記録層、３０…遷移金属元素層、４０…白金族元素層、５０…貴金属層、１００，２００…磁気記録媒体、３００…磁気記録装置、４００…磁気ヘッド。
【図１】
2004178708.tif 000003
【図２】
2004178708.tif 000004
【図３】
2004178708.tif 000005
【図４】
2004178708.tif 000006
【図５】
2004178708.tif 000007